(57)【要約】  本発明は、優れた耐食性及び耐焼付き性を有する油井管用ねじ継手及びその製造方法を提供する。特に、油井管用ねじ継手の製造方法は、ピン（３）及びボックス（４）を備える油井管用ねじ継手の製造方法である。製造方法は、Ｚｎ−Ｎｉ合金めっき層（１００）を形成するＺｎ−Ｎｉ合金めっき層形成工程と、Ｚｎ−Ｎｉ合金めっき層形成工程後に、クロメート被膜（２００）を形成するクロメート被膜形成工程とを備える。クロメート被膜形成工程は、クロメート処理工程と乾燥工程とを備える。クロメート被膜形成工程は、次の条件１〜３から選択される１つ又は２つ以上の条件を満たす。  条件１：クロメート処理工程でのクロメート処理液の攪拌速度：線速で、０．５ｍ／ｓ以上、  条件２：クロメート処理工程でのクロメート処理時間：５０秒未満、  条件３：乾燥工程での乾燥温度：６０℃以下。
2018216475.tif 000002
【特許請求の範囲】
【請求項１】
油井管用ねじ継手の製造方法であって、
前記油井管用ねじ継手は、ピン側ねじ部を含むピン側接触表面を有するピンと、ボックス側ねじ部を含むボックス側接触表面を有するボックスとを備え、
前記油井管用ねじ継手の製造方法は、
前記ピン側接触表面及び前記ボックス側接触表面の少なくとも一方を、亜鉛イオン及びニッケルイオンを含有するめっき液に浸漬して、電気めっきにより前記ピン側接触表面及び前記ボックス側接触表面の少なくとも一方の上にＺｎ−Ｎｉ合金及び不純物からなるＺｎ−Ｎｉ合金めっき層を形成するＺｎ−Ｎｉ合金めっき層形成工程と、
前記Ｚｎ−Ｎｉ合金めっき層形成工程後、前記Ｚｎ−Ｎｉ合金めっき層の上にクロメート被膜を形成するクロメート被膜形成工程とを備え、
前記クロメート被膜形成工程は、
前記Ｚｎ−Ｎｉ合金めっき層を形成した前記ピン側接触表面及び／又は前記ボックス側接触表面を、クロムイオンを含有するクロメート処理液に浸漬してクロメート処理を実施するクロメート処理工程と、
前記クロメート処理工程後、前記ピン側接触表面及び／又は前記ボックス側接触表面に対して乾燥処理を実施する乾燥工程とを備え、
前記クロメート被膜形成工程は、次の条件１〜条件３から選択される１つ又は２つ以上の条件を満たす、油井管用ねじ継手の製造方法。
条件１：前記クロメート処理工程での前記クロメート処理液の撹拌速度：線速で０．５ｍ／ｓ以上、
条件２：前記クロメート処理工程でのクロメート処理時間：５０秒未満、
条件３：前記乾燥工程での乾燥温度：６０℃以下。
【請求項２】
請求項１に記載の油井管用ねじ継手の製造方法であって、
前記クロメート被膜形成工程は少なくとも前記条件１を満たし、
前記クロメート被膜形成工程はさらに、前記クロメート処理工程の後であって前記乾燥工程の前に、前記クロメート処理液の前記撹拌を停止した状態で前記ピン側接触表面及び／又は前記ボックス側接触表面を前記クロメート処理液に一定時間浸漬する、無撹拌浸漬工程を備える、油井管用ねじ継手の製造方法。
【請求項３】
請求項１又は請求項２に記載の油井管用ねじ継手の製造方法であって、
前記ピン側接触表面はさらに、ピン側金属シール部及びピン側ショルダー部を含み、
前記ボックス側接触表面はさらに、ボックス側金属シール部及びボックス側ショルダー部を含む、油井管用ねじ継手の製造方法。
【請求項４】
油井管用ねじ継手であって、
ピン側ねじ部を含むピン側接触表面を有するピンと、
ボックス側ねじ部を含むボックス側接触表面を有するボックスと、
前記ピン側接触表面及び前記ボックス側接触表面の少なくとも一方の上にＺｎ−Ｎｉ合金及び不純物からなるＺｎ−Ｎｉ合金めっき層と、
前記Ｚｎ−Ｎｉ合金めっき層上に、クロメート被膜とを備え、
前記クロメート被膜表面の明度Ｌ値が６５未満である、油井管用ねじ継手。
【請求項５】
請求項４に記載の油井管用ねじ継手であって、
前記クロメート被膜の付着量がクロム換算で１０〜３００ｍｇ／ｍ２である、油井管用ねじ継手。
【請求項６】
請求項４又は請求項５に記載の油井管用ねじ継手であって、
前記ピン側接触表面はさらに、ピン側金属シール部及びピン側ショルダー部を含み、
前記ボックス側接触表面はさらに、ボックス側金属シール部及びボックス側ショルダー部を含む、油井管用ねじ継手。
【発明の詳細な説明】
【技術分野】
【０００１】
本発明は、油井管用ねじ継手及び油井管用ねじ継手の製造方法に関する。
【背景技術】
【０００２】
油田や天然ガス田の採掘のために、油井管が使用される。油井管は、井戸の深さに応じて、複数の鋼管を連結して形成される。鋼管の連結は、鋼管の端部に形成された油井管用ねじ継手同士をねじ締めすることによって行われる。油井管は、検査等のために引き上げられ、ねじ戻しされ、検査された後、再びねじ締めされて、再度使用される。【０００３】
油井管用ねじ継手は、ピン及びボックスを備える。ピンは、鋼管の先端部の外周面に形成された雄ねじ部を含む。ボックスは、鋼管の先端部の内周面に形成された雌ねじ部を含む。ピン及びボックスはねじ無し金属接触部を含む場合がある。ねじ無し金属接触部はそれぞれ、金属シール部及びショルダー部を含む。鋼管同士がねじ締めされる際、雄ねじ部及び雌ねじ部、金属シール部同士並びにショルダー部同士が接触する。【０００４】
ピン及びボックスのねじ部及びねじ無し金属接触部は、鋼管のねじ締め及びねじ戻し時に強い摩擦を繰り返し受ける。これらの部位に、摩擦に対する十分な耐久性がなければ、ねじ締め及びねじ戻しを繰り返した時にゴーリング（修復不可能な焼付き）が発生する。したがって、油井管用ねじ継手には、摩擦に対する十分な耐久性、すなわち、優れた耐焼付き性が要求される。【０００５】
従来、耐焼付き性を向上するために、重金属入りのコンパウンドグリースが使用されてきた。油井管用ねじ継手の表面にコンパウンドグリースを塗布することで、油井管用ねじ継手の耐焼付き性を改善できる。しかしながら、コンパウンドグリースに含まれるＰｂ等の重金属は環境に影響を与える可能性がある。このため、コンパウンドグリースを使用しない油井管用ねじ継手の開発が望まれている。【０００６】
コンパウンドグリースの代わりに、重金属を含有しないグリース（グリーンドープと称される）を使用する油井管用ねじ継手が提案されている。たとえば、特開２００８−２１５４７３号公報（特許文献１）及び特開２００３−０７４７６３号公報（特許文献２）には、重金属を含有しないグリースを使用しても耐焼付き性に優れる油井管用ねじ継手について記載がある。【０００７】
特許文献１に記載されている油井管用ねじ継手は、ねじ部とねじ無し金属接触部とを有する接触表面をそれぞれ備えたピンとボックスとから構成される油井管用ねじ継手である。この油井管用ねじ継手は、ピンとボックスの少なくとも一方の接触表面が、Ｃｕ−Ｚｎ合金からなる第１のめっき層を有することを特徴とする。これにより、グリーンドープを塗布する場合、さらには無ドープの場合でも、十分な耐漏れ性と耐焼付き性を示し、さらに耐食性にも優れていて、めっき層の上にグリーンドープや潤滑被膜が存在していても隙間腐食の発生が防止される、と特許文献１には記載されている。【０００８】
特許文献１に開示された技術では、接触表面に特定の合金めっき層を形成することで、グリーンドープを使用した場合でも、耐焼付き性が向上する。【０００９】
特許文献２に記載されている油井管用継手は、Ｃｒを９質量％以上含有する鋼管の一端に雄ネジ及びメタル−メタルシール部を有するピン部と、同じ材質で、雌ネジ及びメタル−メタルシール部を有するボックス部を両端に設けたカップリングとで形成する油井鋼管用継手である。この油井管用継手は、カップリングの雌ネジ及びメタル−メタルシール部の表面に、Ｃｕ−Ｓｎ合金層を一層配置してなることを特徴とする。これにより、グリーンドープを使用しても従来よりもシール性が良好で、且つ継手に起きるゴーリングを格段に抑制することができる、と特許文献２には記載されている。
【先行技術文献】
【特許文献】
【００１０】
【特許文献１】特開２００８−２１５４７３号公報
【特許文献２】特開２００３−０７４７６３号公報
【発明の概要】
【発明が解決しようとする課題】
【００１１】
ところで、油井管は、製造された後、船舶等により輸送され、使用されるまで一定期間保管される。油井管の輸送及び保管は、長期間に渡る場合がある。さらに、油井管の保管は屋外で行われる場合がある。屋外で長期に保管された場合、油井管用のねじ継手（以下、油井管用ねじ継手という）に白錆が発生し、油井管用ねじ継手の気密性や耐焼付き性が低下する場合がある。【００１２】
特許文献１及び特許文献２に開示された油井管用ねじ継手及び潤滑被膜を形成するための組成物では、屋外で長期に保管された場合、油井管用ねじ継手に白錆が発生して耐食性が低下する場合がある。この場合さらに、油井管用ねじ継手の気密性や耐焼付き性が低下する場合がある。【００１３】
本発明の目的は、優れた耐食性を有する油井管用ねじ継手及びその製造方法を提供することである。
【課題を解決するための手段】
【００１４】
本実施形態の製造方法は、油井管用ねじ継手の製造方法である。油井管用ねじ継手は、ピンとボックスとを備える。ピンは、ピン側ねじ部を含むピン側接触表面を有する。ボックスは、ボックス側ねじ部を含むボックス側接触表面を有する。油井管用ねじ継手の製造方法は、Ｚｎ−Ｎｉ合金めっき層形成工程と、Ｚｎ−Ｎｉ合金めっき層形成工程後にクロメート被膜形成工程とを備える。Ｚｎ−Ｎｉ合金めっき層形成工程では、ピン側接触表面及びボックス側接触表面の少なくとも一方を、亜鉛イオン及びニッケルイオンを含有するめっき液に浸漬して、電気めっきによりピン側接触表面及びボックス側接触表面の少なくとも一方の上にＺｎ−Ｎｉ合金めっき層を形成する。Ｚｎ−Ｎｉ合金めっき層は、Ｚｎ−Ｎｉ合金及び不純物からなる。クロメート被膜形成工程では、Ｚｎ−Ｎｉ合金めっき層の上にクロメート被膜を形成する。クロメート被膜形成工程は、クロメート処理工程と、クロメート処理工程後に乾燥工程とを備える。クロメート処理工程では、Ｚｎ−Ｎｉ合金めっき層を形成したピン側接触表面及び／又はボックス側接触表面を、クロムイオンを含有するクロメート処理液に浸漬してクロメート処理を実施する。乾燥工程では、クロメート処理工程後にピン側接触表面及び／又はボックス側接触表面に対して乾燥処理を実施する。クロメート被膜形成工程は、次の条件１〜条件３から選択される１つ又は２つ以上の条件を満たす。
条件１：クロメート処理工程でのクロメート処理液の撹拌速度：線速で０．５ｍ／ｓ以上、
条件２：クロメート処理工程でのクロメート処理時間：５０秒未満、
条件３：乾燥工程での乾燥温度：６０℃以下。【００１５】
本実施形態の油井管用ねじ継手は、ピンと、ボックスと、Ｚｎ−Ｎｉ合金めっき層と、クロメート被膜とを備える。ピンは、ピン側ねじ部を含むピン側接触表面を有する。ボックスは、ボックス側ねじ部を含むボックス側接触表面を有する。Ｚｎ−Ｎｉ合金めっき層は、ピン側接触表面及びボックス側接触表面の少なくとも一方の上に配置される。Ｚｎ−Ｎｉ合金めっき層は、Ｚｎ−Ｎｉ合金及び不純物からなる。クロメート被膜は、Ｚｎ−Ｎｉ合金めっき層上に配置される。クロメート被膜表面の明度Ｌ値は６５未満である。
【発明の効果】
【００１６】
本実施形態の油井管用ねじ継手は、優れた耐食性を有する。
【図面の簡単な説明】
【００１７】
【図１】図１は、クロメート被膜表面の明度Ｌ値と、塩水噴霧試験（ＳＳＴ）３００時間後の白錆発生面積率（％）との関係を示す図である。
【図２】図２は、クロメート処理工程でのクロメート処理液の攪拌速度（ｍ／ｓ）とクロメート被膜表面の明度Ｌ値との関係を示す図である。
【図３】図３は、クロメート処理工程でのクロメート処理時間（ｓ）とクロメート被膜表面の明度Ｌ値との関係を示す図である。
【図４】図４は、乾燥工程での乾燥温度（℃）とクロメート被膜表面の明度Ｌ値との関係を示す図である。
【図５】図５は、本実施形態によるカップリング型の油井管用ねじ継手の構成を示す図である。
【図６】図６は、本実施形態によるインテグラル型の油井管用ねじ継手の構成を示す図である。
【図７】図７は、油井管用ねじ継手の断面図である。
【図８】図８は、本実施形態による金属シール部及びショルダー部を有さない油井管用ねじ継手の構成を示す図である。
【図９】図９は、本実施形態による油井管用ねじ継手の接触表面の一例の断面図である。
【発明を実施するための形態】
【００１８】
以下、図面を参照して、本実施形態を詳しく説明する。図中同一又は相当部分には同一符号を付してその説明は繰り返さない。
【００１９】
本発明者らは、油井管用ねじ継手の接触表面上の表面処理と耐食性とについて種々検討を行った。その結果、以下の知見を得た。
【００２０】
亜鉛（Ｚｎ）は、従来めっき層に用いられてきた銅（Ｃｕ）と比較して硬度及び融点が低い。しかしながら、Ｚｎ合金であるＺｎ−Ｎｉ合金は、十分な高硬度及び高融点を有する。したがって、Ｚｎ−Ｎｉ合金でめっき層を構成すれば、油井管用ねじ継手の耐焼付き性を高めることができる。本明細書において、Ｚｎ−Ｎｉ合金及び不純物からなるめっき層を、Ｚｎ−Ｎｉ合金めっき層という。
【００２１】
白錆発生を抑制する技術として、クロメート処理がある。従来、クロメート処理液は６価クロムを含有していた。６価クロムは環境に影響を与える可能性がある。このため、６価クロムを含有しない、いわゆる３価クロメート処理の開発が望まれている。３価クロメート処理はたとえば、市販品として、大和化成株式会社製ダインクロメートＴＲ−０２（商品名）を用いて実施する。以下本明細書において、クロメート処理とは、特に断らなければ、３価クロメート処理を意味する。
【００２２】
しかしながら、油井管用ねじ継手において、Ｚｎ−Ｎｉ合金めっきにクロメート処理を実施しても、予想よりも短い時間で白錆が発生する場合があることが判明した。
【００２３】
本発明者らの検討の結果、耐食性の指標として、クロメート被膜表面の明度Ｌ値を用いることができることを見出した。
【００２４】
油井管用ねじ継手の耐食性は、油井管用ねじ継手表面に発生する白錆の面積率（以下、白錆発生面積率という）から判断できる。本実施形態においては、塩水噴霧試験（ＳＳＴ）３００時間後の白錆発生面積率が５０％未満であれば、耐食性に優れると判断した。塩水噴霧試験及び白錆発生面積率については後述の実施例において詳述する。以下、本明細書において、特に断りがない限り、「白錆発生面積率」は、「塩水噴霧試験（ＳＳＴ）３００時間後の白錆発生面積率」を意味する。
【００２５】
本発明者らは、白錆発生面積率と、クロメート被膜表面の明度Ｌ値とが相関することを見出した。図１は、クロメート被膜表面の明度Ｌ値と、塩水噴霧試験（ＳＳＴ）３００時間後の白錆発生面積率（％）との関係を示す図である。図１は後述の実施例により得られた。
【００２６】
図１の縦軸は、白錆発生面積率（％）を示す。図１の横軸は、クロメート被膜表面の明度Ｌ値を示す。図１を参照して、クロメート被膜表面の明度Ｌ値と白錆発生面積率とはおおよそ相関関係にあり、クロメート被膜表面の明度Ｌ値が低い程白錆発生面積率が低下する傾向にある。クロメート被膜表面の明度Ｌ値が６５未満であれば、白錆発生面積率が５０％未満である。
【００２７】
つまり、クロメート被膜表面の明度Ｌ値が６５未満であれば、油井管用ねじ継手は優れた耐食性を有する。さらに、クロメート被膜表面の明度Ｌ値が低い程、耐食性が高まる傾向にある。
【００２８】
次に、本発明者らは、油井管用ねじ継手において、優れた耐食性を得るためのクロメート処理の条件を次のとおり見出した。
【００２９】
クロメート被膜を形成するクロメート被膜形成工程は、通常、クロメート処理工程と、乾燥工程とを含む。従来、クロメート処理工程では、被処理材をクロメート処理液に浸漬する。乾燥工程では、クロメート処理工程後に、被処理材を乾燥させる。
【００３０】
［クロメート処理工程でのクロメート処理液の攪拌速度］
クロメート処理は一般的に、被処理材を処理液に浸漬して実施される。３価クロメート処理用市販品のメーカーが推奨する方法も、浸漬処理である。
【００３１】
一方、油井管用ねじ継手のピン及びボックスは、ねじ山／谷が形成する数ｍｍ高さの凹凸が数ｍｍピッチで複数連続する複雑な形状である。さらに、油井管用のねじ継手のピンは、数メートル以上の管の端部に位置する。インテグラル形式の油井管用ねじ継手においては、ボックスも同様に管の端部に位置する。そのため、油井管用ねじ継手の場合、被処理部付近だけを処理液に接触させて、クロメート処理を実施する。油井管用ねじ継手の場合さらに、一般的な浸漬によりクロメート処理を実施した場合、反応ガスが被処理材表面に滞留してクロメート処理ムラが発生するおそれがある。クロメート処理液を循環させながらクロメート処理を実施すれば、クロメート処理ムラを抑制できる。この場合、クロメートが付いていない部分又は薄い部分の発生が抑制できる。そのため、長期間保管した後であっても、油井管用ねじ継手の耐食性が高まる。
【００３２】
図２は、クロメート処理工程でのクロメート処理液の攪拌速度（ｍ／ｓ）とクロメート被膜表面の明度Ｌ値との関係を示す図である。図２は後述の実施例により得られた。図２では、クロメート処理液の攪拌速度以外の条件が同一の試験番号を比較した。図２には、試験番号４〜６、８〜９及び１３が記載されている。
【００３３】
図２を参照して、クロメート処理液の攪拌速度が、線速で０．５ｍ／ｓ以上であれば、クロメート被膜表面の明度Ｌ値が６５未満になる。つまり、油井管用ねじ継手は優れた耐食性を有する。
【００３４】
［クロメート処理工程でのクロメート処理時間］
従来、クロメート被膜の付着量が多い程、被処理材の耐食性が高まると考えられてきた。そのため、クロメート処理時間が長い程、油井管用ねじ継手の耐食性が高まると予想される。しかしながら、本発明者らの検討の結果、クロメート処理時間については、ある程度短くすることが、油井管用ねじ継手の耐食性を高めるのに有効だと分かった。
【００３５】
図３は、クロメート処理工程でのクロメート処理時間（ｓ）とクロメート被膜表面の明度Ｌ値との関係を示す図である。図３は後述の実施例により得られた。図３では、クロメート処理時間以外の条件が同一の試験番号を比較した。図３には、試験番号１及び４〜７が記載されている。
【００３６】
図３を参照して、クロメート処理工程でのクロメート処理時間が、５０秒未満であれば、クロメート被膜表面の明度Ｌ値が６５未満になる。つまり、油井管用ねじ継手は優れた耐食性を有する。
【００３７】
［乾燥工程での乾燥温度］
従来、生産効率を高めるためにクロメート処理後の乾燥工程では乾燥温度を高める試みがされてきた。乾燥温度が高ければ、乾燥完了までに要する時間が短縮され、生産効率が高まる。しかしながら、本発明者らの検討の結果、乾燥工程での乾燥温度がある程度低い方が、油井管用ねじ継手の耐食性を高めるのに有効だと分かった。
【００３８】
図４は、乾燥工程での乾燥温度（℃）とクロメート被膜表面の明度Ｌ値との関係を示す図である。図４は後述の実施例により得られた。図４では、乾燥温度以外の条件が同一の試験番号を比較した。図４には、試験番号２〜６が記載されている。
【００３９】
図４を参照して、乾燥工程での乾燥温度が、６０℃以下であれば、クロメート被膜表面の明度Ｌ値が６５未満になる。つまり、油井管用ねじ継手は優れた耐食性を有する。
【００４０】
上述のとおり、本実施形態のクロメート被膜形成工程において、クロメート処理液の攪拌速度、クロメート処理時間及びクロメート処理液乾燥温度から選択される１つ又は２つ以上の条件を満たせば、油井管用ねじ継手は、優れた耐食性を有する。
【００４１】
以上の知見に基づいて完成した、本実施形態の製造方法は、油井管用ねじ継手の製造方法である。油井管用ねじ継手は、ピンとボックスとを備える。ピンは、ピン側ねじ部を含むピン側接触表面を有する。ボックスは、ボックス側ねじ部を含むボックス側接触表面を有する。油井管用ねじ継手の製造方法は、Ｚｎ−Ｎｉ合金めっき層形成工程と、Ｚｎ−Ｎｉ合金めっき層形成工程後にクロメート被膜形成工程とを備える。Ｚｎ−Ｎｉ合金めっき層形成工程では、ピン側接触表面及びボックス側接触表面の少なくとも一方を、亜鉛イオン及びニッケルイオンを含有するめっき液に浸漬して、電気めっきによりピン側接触表面及びボックス側接触表面の少なくとも一方の上にＺｎ−Ｎｉ合金めっき層を形成する。Ｚｎ−Ｎｉ合金めっき層は、Ｚｎ−Ｎｉ合金及び不純物からなる。クロメート被膜形成工程では、Ｚｎ−Ｎｉ合金めっき層の上にクロメート被膜を形成する。クロメート被膜形成工程は、クロメート処理工程と、クロメート処理工程後に乾燥工程とを備える。クロメート処理工程では、Ｚｎ−Ｎｉ合金めっき層を形成したピン側接触表面及び／又はボックス側接触表面を、クロムイオンを含有するクロメート処理液に浸漬してクロメート処理を実施する。乾燥工程では、クロメート処理工程後にピン側接触表面及び／又はボックス側接触表面に対して乾燥処理を実施する。クロメート被膜形成工程は、次の条件１〜条件３から選択される１つ又は２つ以上の条件を満たす。
条件１：クロメート処理工程でのクロメート処理液の撹拌速度：線速で０．５ｍ／ｓ以上、
条件２：クロメート処理工程でのクロメート処理時間：５０秒未満、
条件３：乾燥工程での乾燥温度：６０℃以下。
【００４２】
本実施形態の油井管用ねじ継手の製造方法は、クロメート被膜形成工程の条件が適切に調整されている。そのため、表面の明度Ｌ値が低いクロメート被膜を備える油井管用ねじ継手が製造できる。油井管用ねじ継手は優れた耐食性を示す。
【００４３】
上記製造方法は、クロメート被膜形成工程が少なくとも条件１を満たし、クロメート被膜形成工程がさらに、無撹拌浸漬工程を備えてもよい。無撹拌浸漬工程は、クロメート処理工程の後であって乾燥工程の前に実施される。無撹拌浸漬工程では、クロメート処理液の撹拌を停止した状態でピン側接触表面及び／又はボックス側接触表面をクロメート処理液に一定時間浸漬する。
【００４４】
上記製造方法において、ピン側接触表面はさらに、ピン側金属シール部及びピン側ショルダー部を含んでもよい。上記ボックス側接触表面はさらに、ボックス側金属シール部及びボックス側ショルダー部を含んでもよい。
【００４５】
本実施形態の油井管用ねじ継手は、ピンと、ボックスと、Ｚｎ−Ｎｉ合金めっき層と、クロメート被膜とを備える。ピンはピン側ねじ部を含むピン側接触表面を有する。ボックスはボックス側ねじ部を含むボックス側接触表面を有する。Ｚｎ−Ｎｉ合金めっき層は、ピン側接触表面及びボックス側接触表面の少なくとも一方の上に配置される。Ｚｎ−Ｎｉ合金めっき層は、Ｚｎ−Ｎｉ合金及び不純物からなる。クロメート被膜はＺｎ−Ｎｉ合金めっき層上に配置される。クロメート被膜表面の明度Ｌ値は６５未満である。
【００４６】
本実施形態の油井管用ねじ継手は、クロメート被膜表面の明度Ｌ値が６５未満である。そのため、油井管用ねじ継手は優れた耐食性を示す。
【００４７】
上記油井管用ねじ継手のクロメート被膜の付着量は、クロム換算で１０〜３００ｍｇ／ｍ２であってもよい。
【００４８】
クロメート被膜の付着量が上記範囲の場合、油井管用ねじ継手の耐食性が安定して高まる。
【００４９】
上記油井管用ねじ継手において、ピン側接触表面はさらに、ピン側金属シール部及びピン側ショルダー部を含んでもよい。上記ボックス側接触表面はさらに、ボックス側金属シール部及びボックス側ショルダー部を含んでもよい。
【００５０】
以下、本実施形態による油井管用ねじ継手及びその製造方法ついて詳述する。
【００５１】
［油井管用ねじ継手］
油井管用ねじ継手は、ピン及びボックスを備える。図５は、本実施形態によるカップリング型の油井管用ねじ継手の構成を示す図である。図５を参照して、油井管用ねじ継手は、鋼管１とカップリング２とを備える。鋼管１の両端には、外面に雄ねじ部を有するピン３が形成される。カップリング２の両端には、内面に雌ねじ部を有するボックス４が形成される。ピン３とボックス４とをねじ締めすることによって、鋼管１の端に、カップリング２が取り付けられる。図示していないが、相手部材が装着されていない鋼管１のピン３及びカップリング２のボックス４には、それぞれのねじ部を保護するため、プロテクターが装着される場合がある。
【００５２】
一方で、カップリング２を使用せず、鋼管１の一方の端をピン３とし、他方の端をボックス４とした、インテグラル形式の油井管用ねじ継手を用いてもよい。図６は、本実施形態によるインテグラル型の油井管用ねじ継手の構成を示す図である。図６を参照して、油井管用ねじ継手は、鋼管１を備える。鋼管１の一方の端には、外面に雄ねじ部を有するピン３が形成される。鋼管１の他方の端には、内面に雌ねじ部を有するボックス４が形成される。ピン３とボックス４とをねじ締めすることによって、鋼管１同士を連結できる。本実施形態の油井管用ねじ継手は、カップリング方式及びインテグラル形式の両方の油井管用ねじ継手に使用できる。
【００５３】
図７は、油井管用ねじ継手の断面図である。図７では、ピン３は、ピン側ねじ部３１、ピン側金属シール部３２及びピン側ショルダー部３３を備える。図７では、ボックス４は、ボックス側ねじ部４１、ボックス側金属シール部４２及びボックス側ショルダー部４３を備える。ピン３とボックス４とをねじ締めした時に接触する部分を、接触表面３４，４４という。具体的には、ピン３とボックス４とをねじ締めすると、ねじ部同士（ピン側ねじ部３１及びボックス側ねじ部４１）、金属シール部同士（ピン側金属シール部３２及びボックス側金属シール部４２）、及び、ショルダー部同士（ピン側ショルダー部３３及びボックス側ショルダー部４３）が互いに接触する。図７では、ピン側接触表面３４は、ピン側ねじ部３１、ピン側金属シール部３２及びピン側ショルダー部３３を含む。図７では、ボックス側接触表面４４は、ボックス側ねじ部４１、ボックス側金属シール部４２及びボックス側ショルダー部４３を含む。
【００５４】
図７では、ピン３においては、鋼管１の端から、ピン側ショルダー部３３、ピン側金属シール部３２及びピン側ねじ部３１の順で配置される。また、ボックス４においては、鋼管１又はカップリング２の端から、ボックス側ねじ部４１、ボックス側金属シール部４２及びボックス側ショルダー部４３の順で配置される。しかしながら、ピン側ねじ部３１及びボックス側ねじ部４１、ピン側金属シール部３２及びボックス側金属シール部４２、及び、ピン側ショルダー部３３及びボックス側ショルダー部４３の配置は図７の配置に限定されず、適宜変更できる。たとえば、図６において示す様に、ピン３においては、鋼管１の端から、ピン側金属シール部３２、ピン側ねじ部３１、ピン側金属シール部３２、ピン側ショルダー部３３、ピン側金属シール部３２及びピン側ねじ部３１の順で配置されてもよい。ボックス４においては、鋼管１又はカップリング２の端から、ボックス側金属シール部４２、ボックス側ねじ部４１、ボックス側金属シール部４２、ボックス側ショルダー部４３、ボックス側金属シール部４２及びボックス側ねじ部４１の順に配置されてもよい。
【００５５】
図５〜図７では、金属シール部（ピン側金属シール部３２及びボックス側金属シール部４２）及びショルダー部（ピン側ショルダー部３３及びボックス側ショルダー部４３）を備える、いわゆるプレミアムジョイントを図示した。しかしながら、金属シール部（ピン側金属シール部３２及びボックス側金属シール部４２）及びショルダー部（ピン側ショルダー部３３及びボックス側ショルダー部４３）は無くてもよい。金属シール部３２，４２及びショルダー部３３，４３を有さない油井管用ねじ継手を図８に例示する。本実施形態の油井管用ねじ継手は、金属シール部３２，４２及びショルダー部３３，４３が無い油井管用ねじ継手にも好適に適用可能である。金属シール部３２，４２及びショルダー部３３，４３無しの場合、ピン側接触表面３４は、ピン側ねじ部３１を含む。金属シール部３２，４２及びショルダー部３３，４３無しの場合、ボックス側接触表面４４は、ボックス側ねじ部４１を含む。
【００５６】
図９は、本実施形態による油井管用ねじ継手の接触表面３４，４４の一例の断面図である。油井管用ねじ継手は、ピン側接触表面３４及びボックス側接触表面４４の少なくとも一方の上にＺｎ−Ｎｉ合金めっき層１００を備える。油井管用ねじ継手はさらに、Ｚｎ−Ｎｉ合金めっき層１００上にクロメート被膜２００を備える。油井管用ねじ継手は、ピン側接触表面３４及びボックス側接触表面４４の両方の上にＺｎ−Ｎｉ合金めっき層１００及びクロメート被膜２００を備えてもよい。
【００５７】
油井管用ねじ継手は、ピン側接触表面３４上にＺｎ−Ｎｉ合金めっき層１００及びクロメート被膜２００を備え、ボックス側接触表面４４上にはＺｎ−Ｎｉ合金めっき層１００のみを備えてもよい。油井管用ねじ継手は、ピン側接触表面３４上にＺｎ−Ｎｉ合金めっき層１００及びクロメート被膜２００を備え、ボックス側接触表面４４上にはクロメート被膜２００のみを備えてもよい。
【００５８】
油井管用ねじ継手は、ボックス側接触表面４４上にＺｎ−Ｎｉ合金めっき層１００及びクロメート被膜２００を備え、ピン側接触表面３４上にはＺｎ−Ｎｉ合金めっき層１００のみを備えてもよい。油井管用ねじ継手は、ボックス側接触表面４４上にＺｎ−Ｎｉ合金めっき層１００及びクロメート被膜２００を備え、ピン側接触表面３４上にはクロメート被膜２００のみを備えてもよい。
【００５９】
［Ｚｎ−Ｎｉ合金めっき層］
Ｚｎ−Ｎｉ合金めっき層１００は、ピン側接触表面３４及びボックス側接触表面４４の少なくとも一方の上に配置される。Ｚｎ−Ｎｉ合金めっき層１００は、ピン側接触表面３４及びボックス側接触表面４４の少なくとも一方の上に直接されてもよい。Ｚｎ−Ｎｉ合金めっき層１００とピン側接触表面３４との間には他のめっき層が配置されてもよい。Ｚｎ−Ｎｉ合金めっき層１００とボックス側接触表面４４との間には他のめっき層が配置されてもよい。
【００６０】
Ｚｎ−Ｎｉ合金めっき層１００は、Ｚｎ−Ｎｉ合金及び不純物からなる。Ｚｎ−Ｎｉ合金は、亜鉛（Ｚｎ）及びニッケル（Ｎｉ）を含む。Ｚｎ−Ｎｉ合金は不純物を含有する場合がある。ここで、Ｚｎ−Ｎｉ合金めっき層１００の不純物、及び、Ｚｎ−Ｎｉ合金の不純物とは、Ｚｎ及びＮｉ以外の物質で、油井管用ねじ継手の製造中等にＺｎ−Ｎｉ合金めっき層１００に含有され、本発明の効果に影響を与えない範囲の含有量で含まれる物質を含む。Ｚｎ−Ｎｉ合金めっき層１００は、ＺｎとＮｉの合計を１００質量％とした場合に、Ｎｉの割合が１０〜２０質量％の組成を備える。Ｚｎ−Ｎｉ合金めっき層１００のＮｉ含有量の下限は、好ましくは１１質量％であり、より好ましくは１２質量％である。Ｚｎ−Ｎｉ合金めっき層１００のＮｉ含有量の上限は、好ましくは１８質量％、より好ましくは１６質量％である。
【００６１】
［Ｚｎ−Ｎｉ合金めっき層の化学組成の測定方法］
Ｚｎ−Ｎｉ合金めっき層１００の化学組成は次の方法で測定する。測定には、卓上型蛍光Ｘ線分析装置(株式会社フィッシャー・インストルメンツ製  ＦＩＳＣＨＥＲＳＣＯＰＥ  Ｘ−ＲＡＹ  ＸＤＡＬ)を用いる。市販のＺｎ−Ｎｉ合金めっき鋼板標準板を用いて、検量線を作製する。測定は、Ｚｎ−Ｎｉ合金めっき層１００の表面の４箇所（油井管用ねじ継手の管周方向０°、９０°、１８０°、２７０°の４箇所）でＮｉ含有量（質量％）を測定し、その４箇所の測定結果の算術平均をＺｎ−Ｎｉ合金めっき層１００のＮｉ含有量（質量％）とする。
【００６２】
［Ｚｎ−Ｎｉ合金めっき層の厚さ］
Ｚｎ−Ｎｉ合金めっき層１００の厚さは特に限定されない。Ｚｎ−Ｎｉ合金めっき層１００の厚さはたとえば、１〜２０μｍである。Ｚｎ−Ｎｉ合金めっき層１００の厚さが１μｍ以上であれば、十分な耐焼付き性を得ることができる。Ｚｎ−Ｎｉ合金めっき層１００の厚さが２０μｍを超えても、上記効果は飽和する。Ｚｎ−Ｎｉ合金めっき層１００の厚さの下限は好ましくは３μｍであり、より好ましくは５μｍである。Ｚｎ−Ｎｉ合金めっき層１００の厚さの上限は好ましくは１８μｍであり、より好ましくは１５μｍである。
【００６３】
Ｚｎ−Ｎｉ合金めっき層１００の厚さは、次の方法で測定する。Ｚｎ−Ｎｉ合金めっき層１００上に、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）２１９６８（２００５）に準拠する渦電流位相式の膜厚測定器のプローブを接触させる。プローブの入力側の高周波磁界と、それにより励起されたＺｎ−Ｎｉ合金めっき層１００上の渦電流との位相差を測定する。この位相差をＺｎ−Ｎｉ合金めっき層１００の厚さに変換する。
【００６４】
Ｚｎ−Ｎｉ合金めっき層１００は、接触表面３４，４４上の一部に配置されてもよいし、全体に配置されてもよい。金属シール部３２，４２は、ねじ締め最終段階で特に面圧が高くなる。したがって、Ｚｎ−Ｎｉ合金めっき層１００を、接触表面３４，４４上に部分的に配置する場合、少なくとも金属シール部３２，４２に配置することが好ましい。一方で、Ｚｎ−Ｎｉ合金めっき層１００を接触表面３４，４４上の全体に配置すれば、油井管用ねじ継手の生産効率が高まる。
【００６５】
Ｚｎ−Ｎｉ合金めっき層１００の硬度及び融点は、従来、油井管用ねじ継手のめっき層として使用されてきたＣｕめっき層の硬度より高く、融点もＣｕめっきと同等に高い。そのため、ねじ締め及びねじ戻しを繰り返しても、Ｚｎ−Ｎｉ合金めっき層１００の損傷は抑制される。その結果、ねじ締め及びねじ戻しを繰り返しても、耐焼付き性が維持される。
【００６６】
さらに、Ｚｎ−Ｎｉ合金めっき層１００に含まれる亜鉛（Ｚｎ）は、鋼管の主成分である鉄（Ｆｅ）と比較して卑な金属である。そのため、犠牲防食の効果があり、油井管用ねじ継手の耐食性が高まる。
【００６７】
［クロメート被膜］
本実施形態の油井管用ねじ継手はＺｎ−Ｎｉ合金めっき層１００上に、クロメート被膜２００を備える。上述したように、油井管用ねじ継手は実際に使用するまでの間に、屋外で長期間保管される場合がある。この場合、クロメート被膜２００が形成されていれば、ピン３及びボックス４の耐食性が高まる。
【００６８】
クロメート被膜２００は、３価クロムのクロム酸塩を含む被膜である。クロメート被膜２００は、後述のクロメート被膜形成工程により形成される。
【００６９】
［クロメート被膜のＬ値］
クロメート被膜２００の表面の明度Ｌ値は６５未満である。クロメート被膜２００の表面の明度Ｌ値が６５以上の場合、白錆発生面積率（％）が５０％を超える。この場合、油井管用ねじ継手の耐食性が低下する。外観上の美麗さの観点から、クロメート被膜表面の明度Ｌ値は、４５以上であるのが好ましい。クロメート被膜２００の表面の明度Ｌ値の上限は好ましくは６３、より好ましくは６０である。クロメート被膜２００の表面の明度Ｌ値の下限は好ましくは４８、より好ましくは５０である。
【００７０】
クロメート被膜２００の表面の明度Ｌ値は、次のとおり測定する。ＪＩＳ  Ｚ８７３０（２００９）に準じて、色差測定を行う。具体的には、コニカミノルタ株式会社製のＣＲ−３００を用いて、ｎ数２回の平均値を算出する。測定箇所は、金属シール部３２，４２又はショルダー部３３，４３が好ましい。測定面積はφ１０ｍｍとする。数値はＬ＊ａ＊ｂ＊表色系を用い、明度を表すＬ値（明度Ｌ値）を指標として用いる。
【００７１】
［クロメート被膜の付着量］
クロメート被膜２００の厚さ、つまり付着量は特に限定されない。クロメート被膜２００の付着量は、クロム換算で１０〜３００ｍｇ／ｍ２であってもよい。クロメート被膜２００の付着量が、クロム換算で１０ｍｇ／ｍ２以上であれば、油井管用ねじ継手の耐食性が安定して高まる。クロメート被膜２００の付着量が、クロム換算で３００ｍｇ／ｍ２以下であれば、クロメート被膜２００の構造に空隙等の欠陥が発生することを抑制できる。そのため、油井管用ねじ継手の耐食性が安定して高まる。クロメート被膜２００の付着量の下限（クロム換算）は、より好ましくは２０ｍｇ／ｍ２、さらに好ましくは５０ｍｇ／ｍ２である。クロメート被膜２００の付着量の上限（クロム換算）は、より好ましくは２５０ｍｇ／ｍ２、さらに好ましくは２００ｍｇ／ｍ２である。
【００７２】
クロメート被膜２００の付着量は次の方法で測定する。クロメート被膜２００を備えるピン３又はボックス４から、５ｍｍ×２０ｍｍの試験片を切り出す。試験片を、シアン化ナトリウム５０ｇと水酸化ナトリウム５ｇとを１Ｌの純水に溶解した水溶液に浸漬する。１５Ａ／ｄｍ２で１分間通電して陰極電解を行って試験片のクロメート被膜２００を溶解する。クロメート被膜２００の溶解液を、株式会社島津製作所製誘導結合プラズマ質量分析計（ＩＣＰＭＳ−２０３０）を用いて分析する。
【００７３】
［潤滑被膜］
図９を参照して、油井管用ねじ継手はさらに、クロメート被膜２００上に潤滑被膜３００を備えてもよい。油井管用ねじ継手が潤滑被膜３００を備える場合、油井管用ねじ継手の潤滑性が高まる。
【００７４】
潤滑被膜３００は、固体であってもよいし、半固体状及び液体状であってもよい。潤滑被膜３００は、市販の潤滑剤を使用できる。潤滑被膜３００はたとえば、潤滑性粒子及び結合剤を含有する。潤滑被膜３００は、必要に応じて、溶媒及び他の成分を含有してもよい。
【００７５】
潤滑性粒子は、潤滑性を有する粒子であれば特に限定されない。潤滑性粒子はたとえば、黒鉛、ＭｏＳ２（二硫化モリブデン）、ＷＳ２（二硫化タングステン）、ＢＮ（窒化ホウ素）、ＰＴＦＥ（ポリテトラフルオロエチレン）、ＣＦｘ（フッ化黒鉛）及びＣａＣＯ３（炭酸カルシウム）からなる群から選択される１種又は２種以上である。
【００７６】
結合剤はたとえば、有機結合剤及び無機結合剤からなる群から選択される１種又は２種である。有機結合剤はたとえば、熱硬化性樹脂及び熱可塑性樹脂からなる群から選択される１種又は２種である。熱硬化性樹脂はたとえば、ポリエチレン樹脂、ポリイミド樹脂及びポリアミドイミド樹脂からなる群から選択される１種又は２種以上である。無機系結合剤はたとえば、アルコキシシラン及びシロキサン結合を含有する化合物からなる群から選択される１種又は２種である。
【００７７】
市販の潤滑剤はたとえば、ＪＥＴ−ＬＵＢＥ株式会社製、ＳＥＡＬ−ＧＵＡＲＤ  ＥＣＦ（商品名）である。他の潤滑被膜３００はたとえば、ロジン、金属石鹸、ワックス及び潤滑性粉末を含有する潤滑被膜３００である。ピン３側に形成される潤滑被膜３００の化学組成と、ボックス４側に形成される潤滑被膜３００の化学組成とは、同じであってもよいし、異なっていてもよい。
【００７８】
潤滑被膜３００の厚さは特に限定されない。潤滑被膜３００の厚さはたとえば、１０〜１００μｍである。潤滑被膜３００の厚さが１０μｍ以上であれば、油井管用ねじ継手の潤滑性が安定して高まる。潤滑被膜３００の厚さが１００μｍを超えても、ねじ締め時に過剰分の潤滑被膜３００が排除されるため、上記効果は飽和する。
【００７９】
潤滑被膜３００の厚さは、次の方法で測定する。潤滑被膜３００を備えたピン３又はボックス４を準備する。ピン３又はボックス４を管の軸方向に垂直に切断する。潤滑被膜３００を含む断面に対して顕微鏡観察を行う。顕微鏡観察の倍率は５００倍とする。これにより、潤滑被膜３００の膜厚を求める。
【００８０】
［油井管用ねじ継手の母材］
油井管用ねじ継手の母材の化学組成は、特に限定されない。母材はたとえば、炭素鋼、ステンレス鋼及び合金鋼等である。合金鋼の中でも、Ｃｒ、Ｎｉ及びＭｏ等の合金元素を含んだ二相ステンレス鋼及びＮｉ合金等の高合金鋼は耐食性が高い。そのため、これらの高合金鋼を母材に使用すれば、油井管用ねじ継手の耐食性が高まる。
【００８１】
［製造方法］
本実施形態の油井管用ねじ継手の製造方法は、Ｚｎ−Ｎｉ合金めっき層形成工程と、クロメート被膜形成工程とを備える。Ｚｎ−Ｎｉ合金めっき層形成工程後にクロメート被膜形成工程が実施される。
【００８２】
油井管ねじ継手は、上述のとおりピン３及びボックス４を備える。ピン３はピン側ねじ部３１を含むピン側接触表面３４を有する。ボックス４はボックス側ねじ部４１を含むボックス側接触表面４４を有する。ピン側接触表面３４はさらに、ピン側金属シール部３２及びピン側ショルダー部３３を含んでもよい。ボックス側接触表面４４はさらに、ボックス側金属シール部４２及びボックス側ショルダー部４３を含んでもよい。
【００８３】
［Ｚｎ−Ｎｉ合金めっき層形成工程］
Ｚｎ−Ｎｉ合金めっき層形成工程では、ピン側接触表面３４及びボックス側接触表面４４の少なくとも一方の上にＺｎ−Ｎｉ合金及び不純物からなるＺｎ−Ｎｉ合金めっき層１００を形成する。Ｚｎ−Ｎｉ合金めっき層１００は、電気めっきにより形成される。電気めっきは、亜鉛イオン及びニッケルイオンを含有するめっき液に、ピン側接触表面３４及び前記ボックス側接触表面４４の少なくとも一方を浸漬し、通電することによって行う。めっき液には、好ましくは、亜鉛イオン：１〜１００ｇ／Ｌ、ニッケルイオン：１〜５０ｇ／Ｌが含有される。電気めっきの条件は適宜設定できる。電気めっきの条件はたとえば、めっき液ｐＨ：１〜１０、めっき液温度：１０〜６０℃、電流密度：１〜１００Ａ／ｄｍ２、及び、処理時間：０．１〜３０分である。
【００８４】
［クロメート被膜形成工程］
クロメート被膜形成工程では、Ｚｎ−Ｎｉ合金めっき層１００の上にクロメート被膜２００を形成する。本実施形態において、クロメート処理とは、３価クロムのクロム酸塩を含む被膜（クロメート被膜２００）を形成する処理である。クロメート処理により形成されるクロメート被膜２００は、Ｚｎ−Ｎｉ合金めっき層１００の表面の白錆を抑制する。これにより、油井管用ねじ継手の耐食性が高まる。
【００８５】
クロメート被膜形成工程は、クロメート処理工程と、乾燥工程とを備える。クロメート処理工程後に乾燥工程が実施される。
【００８６】
［クロメート処理工程］
クロメート処理工程では、クロメート処理を実施する。クロメート処理は、Ｚｎ−Ｎｉ合金めっき層１００を形成したピン側接触表面３４及び／又はボックス側接触表面４４を、クロメート処理液に浸漬する。クロメート処理液は３価のクロムイオンを含有する。３価のクロムイオンはたとえば、塩化クロム（ＩＩＩ）及び硫酸クロム（ＩＩＩ）を溶解することによって含有させることができる。クロメート処理液には、市販のクロメート処理液を用いてもよい。市販のクロメート処理液はたとえば、大和化成株式会社製ダインクロメートＴＲ−０２（商品名）である。クロメート処理液の温度はたとえば常温である。
【００８７】
［乾燥工程］
乾燥工程では、ピン側接触表面３４及び／又はボックス側接触表面４４に対して乾燥処理を実施する。乾燥処理では、クロメート処理後のピン側接触表面３４及び／又はボックス側接触表面４４を、直ちに水洗し、乾燥する。乾燥は、熱風炉等により実施できる。乾燥時間はたとえば１〜１００分である。
【００８８】
クロメート被膜形成工程での処理条件は、次の条件１〜条件３から選択される１つ又は２つ以上の条件を満たす。本実施形態においては、いずれか１つの条件を満たせば、油井管用ねじ継手は優れた耐食性を有する。クロメート被膜形成工程は、以下の条件の２つを満たしてもよいし、全ての条件を満たしてもよい。
条件１：クロメート処理工程でのクロメート処理液の攪拌速度：線速で、０．５ｍ／ｓ以上、
条件２：クロメート処理工程でのクロメート処理時間：５０秒未満、
条件３：乾燥工程での乾燥温度：６０℃以下。
【００８９】
［条件１：クロメート処理工程でのクロメート処理液の攪拌速度：線速で、０．５ｍ／ｓ以上］
図２を参照して、クロメート処理工程でのクロメート処理液の攪拌速度が、線速で０．５ｍ／ｓ以上であれば、油井管用ねじ継手は優れた耐食性を有する。クロメート処理液の撹拌は、できるだけ油井管用ねじ継手のねじの切削方向に液流動が生じるように実施するのが好ましい。ねじの切削方向とは、鋼管の周方向である。この場合、クロメート処理時の反応ガスの滞留をさらに抑制できる。
【００９０】
撹拌速度の下限は好ましくは０．６ｍ／ｓ、より好ましくは０．７ｍ／ｓ、さらに好ましくは０．８ｍ／ｓである。撹拌速度の上限は特に限定されないが、好ましくは２．０ｍ／ｓ、より好ましくは１．５ｍ／ｓ、さらに好ましくは１．２ｍ／ｓである。
【００９１】
［条件２：クロメート処理工程でのクロメート処理時間：５０秒未満］
図３を参照して、クロメート処理工程でのクロメート処理時間が、５０秒未満であれば、優れた耐食性を有する。従来、クロメート被膜２００の付着量が多い程、被処理材の耐食性が高まると考えられてきた。そのため、クロメート処理時間が長い程、油井管用ねじ継手の耐食性が高まると予想される。しかしながら、クロメート処理時間は５０秒未満と短い方が、油井管用ねじ継手の耐食性を高めるのには有効である。
【００９２】
クロメート処理時間の上限は好ましくは４８秒、より好ましくは４５秒、さらに好ましくは４０秒である。クロメート処理時間の下限は特に限定されないが、好ましくは５秒、より好ましくは８秒、さらに好ましくは１０秒である。
【００９３】
［条件３：乾燥工程での乾燥温度：６０℃以下］
図４を参照して、乾燥工程において、乾燥温度が、６０℃以下であれば、油井管用ねじ継手は優れた耐食性を有する。したがって、乾燥工程での乾燥温度は６０℃以下である。従来、生産効率を高めるためにクロメート処理工程後の乾燥工程では乾燥温度を高める試みがされてきた。乾燥温度が高ければ、乾燥完了までに要する時間が短縮され、生産効率が高まる。しかしながら、乾燥工程での乾燥温度は６０℃以下と低い方が、油井管用ねじ継手の耐食性を高めるのには有効である。
【００９４】
乾燥温度の上限は好ましくは５８℃、より好ましくは５５℃、さらに好ましくは５０℃である。乾燥温度の下限は特に限定されないが、好ましくは２０℃、より好ましくは２５℃、さらに好ましくは３０℃である。
【００９５】
以上の工程により、本実施形態の油井管用ねじ継手を製造できる。
【００９６】
［無撹拌浸漬工程］
上述の製造方法は、クロメート被膜形成工程が少なくとも上記条件１を満たし、さらに、無撹拌浸漬工程を備えてもよい。無撹拌浸漬工程は、クロメート処理工程の後であって乾燥工程の前に実施される。
【００９７】
従来、クロメート被膜２００の形成は、クロメート処理液に被処理材を浸漬することで行われてきた。しかしながら、クロメート処理液を撹拌し、さらに、撹拌を停止した状態で浸漬する工程を設けてもよい。これにより、撹拌している初期段階で、細かい粒のクロメート被膜２００が形成され、クロメート被膜２００の被覆率が高まる。つづいて、無撹拌で浸漬することによって、高い被覆率を維持したまま十分な付着量のクロメート被膜２００が効率的に得られる。
【００９８】
クロメート被膜形成工程は上述の条件１を満たすため、クロメート処理工程でのクロメート処理液の撹拌速度は０．５ｍ／ｓ以上である。無撹拌浸漬工程は、クロメート処理工程後に行われる。無撹拌浸漬工程では、クロメート処理液の撹拌を停止した状態でピン側接触表面３４及び／又はボックス側接触表面４４をクロメート処理液に一定時間浸漬する。無撹拌浸漬工程は、ピン側接触表面３４及び／又はボックス側接触表面４４を、クロメート処理工程に引き続き、そのまま同じクロメート処理液に浸漬しておけばよい。クロメート処理工程後に撹拌を止めることで、無撹拌浸漬工程を実施できる。
【００９９】
無撹拌浸漬工程では、ピン側接触表面３４及び／又はボックス側接触表面４４を一定時間浸漬する。ここで、一定時間とは、任意の時間を意味する。無撹拌浸漬工程の浸漬時間はたとえば１０〜１００秒である。無撹拌浸漬工程の浸漬時間の下限は好ましくは１５秒、より好ましくは２０秒、さらに好ましくは３０秒である。無撹拌浸漬工程の浸漬時間の上限は好ましくは８０秒、より好ましくは７０秒、さらに好ましくは６０秒である。
【０１００】
［下地処理工程］
本実施形態の製造方法は、必要に応じて、Ｚｎ−Ｎｉ合金めっき層１００形成工程の前に下地処理工程を備えてもよい。下地処理工程はたとえば、酸洗及びアルカリ脱脂である。下地処理工程では、接触表面上に付着した油分等を洗浄する。下地処理工程はさらに、サンドブラスト及び機械研削仕上げ等の研削加工を備えてもよい。これらの下地処理は、１種のみ実施してもよく、複数の下地処理を組み合わせて実施してもよい。
【０１０１】
［成膜工程］
上述のクロメート被膜２００を形成した後に、成膜工程を実施してもよい。成膜工程では、クロメート被膜２００上に潤滑被膜３００を形成する。
【０１０２】
上述のクロメート被膜２００上に、上述の潤滑被膜３００の成分を含有する組成物又は潤滑剤を塗布することで、潤滑被膜３００が形成できる。塗布方法は特に限定されない。塗布方法はたとえば、スプレー塗布、刷毛塗り及び浸漬である。スプレー塗布を採用する場合、組成物又は潤滑剤を加熱して、流動性を高めた状態で噴霧してもよい。潤滑被膜３００は、接触表面３４，４４の一部に形成してもよいが、接触表面３４，４４全体に均一に形成することが好ましい。成膜工程は、ピン３及びボックス４の両方に実施してもよいし、片方のみに実施してもよい。
【実施例】
【０１０３】
以下、実施例を説明する。また、実施例中の％は、質量％を意味する。【０１０４】
本実施例においては、ねじ継手の母材を想定して、市販の冷延鋼板を使用した。冷延鋼板は縦１５０ｍｍ×横１００ｍｍ（めっき面は縦１００ｍｍ×横１００ｍｍ）であった。鋼種は、極低炭素鋼であった。鋼板の化学組成は、Ｃ：０．１９％、Ｓｉ：０．２５％、Ｍｎ：０．８％、Ｐ：０．０２％、Ｓ：０．０１％、Ｃｕ：０．０４％、Ｎｉ：０．１％、Ｃｒ：１３％、Ｍｏ：０．０４％、残部：Ｆｅ及び不純物であった。【０１０５】
［Ｚｎ−Ｎｉ合金めっき層形成工程］
各試験番号の冷延鋼板にめっき層を形成した。Ｚｎ−Ｎｉ合金めっき層の形成は、電気めっきにより実施した。めっき液は、大和化成株式会社製ダインジンアロイ  Ｎ−ＰＬ（商品名）を使用した。めっき液はポンプで循環させて、攪拌した。めっき液の攪拌速度は、めっき液の線速で０．５ｍ／ｓとした。めっき電流密度は６Ａ／ｄｍ２とした。めっき時間は３４５秒とした。得られたＺｎ−Ｎｉ合金めっき層の膜厚は、約８μｍであった。得られたＺｎ−Ｎｉ合金めっき層のＮｉ含有率は約１３％であった。【０１０６】
［クロメート被膜形成工程］
［クロメート処理工程］
Ｚｎ−Ｎｉ合金めっき層の上に、クロメート被膜を形成した。クロメート被膜の形成は、クロメート処理により実施した。クロメート処理液は、大和化成株式会社製、ダインクロメートＴＲ−０２（商品名）を使用した。クロメート処理液を撹拌する場合はポンプで循環させて攪拌した。クロメート処理液の攪拌速度及び処理時間は、表１に示すとおりであった。表１中、「クロメート処理液の攪拌速度（ｍ／ｓ）」は、クロメート処理液の攪拌速度であり、クロメート処理液をポンプで循環させた場合の循環量を、クロメート処理液の線速で示した値である。【０１０７】
［乾燥工程］
クロメート処理後の被処理材を直ちに純水で水洗し、熱風炉により乾燥した。乾燥工程では、熱風炉の設定温度を５０〜９０℃、時間を５〜１５分とした。各試験番号の乾燥工程の条件を表１に示す。【０１０８】
［無撹拌浸漬工程］
上述のとおり、試験番号１５及び試験番号１６では、無撹拌浸漬工程を実施した。表１に無撹拌浸漬工程での浸漬時間を示す。【０１０９】
【表１】
2018216475.tif 000003
【０１１０】
［明度Ｌ値測定試験］
上述の方法により、クロメート被膜表面の明度Ｌ値を測定した。結果を表１に示す。【０１１１】
［クロメート被膜の付着量測定試験］
試験番号１０〜試験番号１６について、上述の方法により、クロメート被膜の付着量（クロム換算）を測定した。結果を表１のＣｒ付着量の欄に示す。なお、表１中、試験番号１〜試験番号９の「−」については、Ｃｒ付着量を測定しなかったことを示すものであり、Ｃｒが検出されなかったことを示すものではない。【０１１２】
［耐食性試験］
耐食性は、塩水噴霧試験（ＳＳＴ）３００時間後の白錆発生面積率（％）により評価した。試験番号１〜試験番号１６に対して、塩水噴霧試験を実施した。試験片の大きさは７０ｍｍ×１５０ｍｍであり、厚さは１ｍｍであった。塩水噴霧試験はＪＩＳ  Ｚ２３７１（２０１５）に記載された方法に基づいて実施した。３５℃の雰囲気下で５％の塩水とした。塩水噴霧時間は３００時間とした。目視観察により各試験番号の試験片表面に白錆が発生した部分を特定し、面積を計測した。試験片表面全体に対する白錆が発生した部分の面積を、白錆発生面積率（％）とした。結果を表１に示す。試験番号１０〜試験番号１６ではさらに、５２８時間及び１００８時間まで塩水噴霧試験を実施した。結果を表１に示す。なお、試験番号１〜試験番号９においては、３００時間で塩水噴霧試験を終了した。したがって、表１中、試験番１〜試験番号９について「−」とは、白錆発生面積率（％）を測定しなかったことを意味する。【０１１３】
［評価結果］
表１を参照して、試験番号１、試験番号２、及び、試験番号８〜試験番号１６は、クロメート処理工程において、条件１〜条件３から選択される１つ又は２つ以上の条件を満たした。そのため、Ｌ値が６５未満であった。その結果、白錆発生面積率が５０％未満となり、優れた耐食性を有した。【０１１４】
一方、試験番号３〜試験番号７では、条件１〜条件３のいずれも満たさなかった。そのため、Ｌ値が６５以上であった。その結果、白錆発生面積率が５０％以上となり、耐食性が劣った。【０１１５】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【符号の説明】
【０１１６】
１          鋼管
２          カップリング
３          ピン
３１        ピン側ねじ部
３２        ピン側金属シール部
３３        ピン側ショルダー部
３４        ピン側接触表面
４          ボックス
４１        ボックス側ねじ部
４２        ボックス側金属シール部
４３        ボックス側ショルダー部
４４        ボックス側接触表面
１００      Ｚｎ−Ｎｉ合金めっき層
２００      クロメート被膜
３００      潤滑被膜
【図１】
2018216475.tif 000004
【図２】
2018216475.tif 000005
【図３】
2018216475.tif 000006
【図４】
2018216475.tif 000007
【図５】
2018216475.tif 000008
【図６】
2018216475.tif 000009
【図７】
2018216475.tif 000010
【図８】
2018216475.tif 000011
【図９】
2018216475.tif 000012
【国際調査報告】
2018216475.tif 000013
2018216475.tif 000014
2018216475.tif 000015
2018216475.tif 000016